(57)【要約】      （修正有）【課題】導電性基板を折り曲げた場合でも、該導電性基板の金属層をパターニングした金属配線に断線が生じることを抑制できる、耐屈折性に優れた導電性基板を提供する。【解決手段】絶縁性基材１１と、前記絶縁性基材の少なくとも一方の面上に形成され、乾式めっき法により形成された第１銅層１２と、さらに、前記第１銅層上に、湿式めっき法により形成された第２銅層１３を有する導電性基板１０であって、前記第１銅層は、含有する結晶の結晶粒径が１μｍ以上２μｍ以下である。【選択図】図１
2017188565.tif 000002
【特許請求の範囲】
【請求項１】
絶縁性基材と、
前記絶縁性基材の少なくとも一方の面上に形成された第１銅層と、を有し、
前記第１銅層は、含有する結晶の結晶粒径が１μｍ以上２μｍ以下である導電性基板。
【請求項２】
前記第１銅層上に第２銅層を有する請求項１に記載の導電性基板。
【請求項３】
絶縁性基材の少なくとも一方の面上に、乾式めっき法により第１銅層を形成する第１銅層形成工程を有しており、
前記第１銅層は、含有する結晶の結晶粒径が１μｍ以上２μｍ以下である導電性基板の製造方法。
【請求項４】
前記第１銅層上に、湿式めっき法により第２銅層を形成する第２銅層形成工程をさらに有する請求項３に記載の導電性基板の製造方法。
【発明の詳細な説明】
【技術分野】
【０００１】
本発明は、導電性基板、導電性基板の製造方法に関する。
【背景技術】
【０００２】
液晶ディスプレイ、携帯電話、デジタルカメラ等の様々な電子機器は、高性能化、薄型化、小型化、軽量化、低コスト化が求められている。このため、電子機器に搭載される電子部品についても当然に同様の要求がなされている。
【０００３】
そして、高性能化、薄型化、小型化、軽量化、低コスト化の要求から、電子部品に用いられる導電性基板を限られたスペースの中に収納するため、導電性基板を折り曲げて使用することが要求される場合がある。このため、折り曲げて使用することが可能な導電性基板について、従来から各種検討がなされてきた（例えば特許文献１を参照）。
【先行技術文献】
【特許文献】
【０００４】
【特許文献１】特開２０１５−０８１３７６号公報
【発明の概要】
【発明が解決しようとする課題】
【０００５】
しかしながら、導電性基板を折り曲げて使用すると、導電性基板に形成した金属配線に断線等の問題が生じる場合がある。
【０００６】
そのため、導電性基板を折り曲げた場合でも、該導電性基板の金属層をパターニングした金属配線に断線が生じることを抑制できる耐屈折性の向上が求められている。
【０００７】
上記従来技術の問題に鑑み、本発明の一側面では、耐屈折性に優れた導電性基板を提供することを目的とする。
【課題を解決するための手段】
【０００８】
上記課題を解決するため本発明の一側面では、
絶縁性基材と、
前記絶縁性基材の少なくとも一方の面上に形成された第１銅層と、を有し、
前記第１銅層は、含有する結晶の結晶粒径が１μｍ以上２μｍ以下である導電性基板を提供する。
【発明の効果】
【０００９】
本発明の一側面によれば、耐屈折性に優れた導電性基板を提供することができる。
【図面の簡単な説明】
【００１０】
【図１】本発明の実施形態に係る導電性基板の構成例の説明図。
【図２】本発明の実施形態に係る導電性基板の製造方法において、金属配線の形成方法の第１の構成例の説明図。
【図３】本発明の実施形態に係る導電性基板の製造方法において、金属配線の形成方法の第２の構成例の説明図。
【発明を実施するための形態】
【００１１】
以下、本発明の導電性基板、及び導電性基板の製造方法の一実施形態について説明する。
［導電性基板］
本実施形態の導電性基板は、絶縁性基材と、絶縁性基材の少なくとも一方の面上に形成された第１銅層と、を有することができる。そして、第１銅層は、含有する結晶の結晶粒径を１μｍ以上２μｍ以下とすることができる。
【００１２】
なお、本実施形態における導電性基板とは、第１銅層等をパターニングする前の、絶縁性基材の表面に第１銅層等を有する基板と、第１銅層等をパターニングした金属配線を備えた基板、すなわち、配線基板と、を含む。
【００１３】
本発明の発明者は、金属層である銅層をパターニングした導電性基板を折り曲げた場合に、金属配線に断線等が生じる原因について鋭意検討を行った。その結果、絶縁性基材の少なくとも一方の面上に形成した第１銅層が含有する結晶の結晶粒径が粗大化した場合に断線等が観察され、第１銅層が含有する結晶の結晶粒径を所定の範囲とすることで耐屈折性を高めることができることを見出し、本発明を完成させた。
【００１４】
ここで、本実施形態の導電性基板の構成について、図１を用いて説明する。
【００１５】
図１は、本実施形態の導電性基板において、絶縁性基材の第１銅層等を配置する主表面と垂直な面での断面図を模式的に示したものである。
【００１６】
図１に示すように、本実施形態の導電性基板１０は、絶縁性基材１１と、絶縁性基材１１の少なくとも一方の面上に形成された第１銅層１２とを有することができる。
【００１７】
また、第１銅層１２上に第２銅層１３を有することもできる。
【００１８】
なお、ここでは絶縁性基材１１の一方の面１１ａ上に、第１銅層１２、第２銅層１３を配置した例を示したが、係る形態に限定されるものではない。例えば、絶縁性基材１１の一方の面１１ａと対向する他方の面、すなわち図１中の絶縁性基材１１の下端面上にも第１銅層、第２銅層を配置した導電性基板とすることもできる。
【００１９】
以下に本実施形態の導電性基板が有する各部材について説明する。
（絶縁性基材）
まず、絶縁性基材について説明する。
【００２０】
絶縁性基材の材料としては特に限定されるものではないが、例えばポリアミド系樹脂、ポリエチレンテレフタレート系樹脂、ポリエチレンナフタレート系樹脂、シクロオレフィン系樹脂、ポリイミド系樹脂、ポリカーボネート系樹脂等から選択された１種以上の樹脂を好ましく用いることができる。特に、絶縁性基材１１の材料としては、ポリアミド、ＰＥＴ（ポリエチレンテレフタレート）、ＰＥＮ（ポリエチレンナフタレート）、ＣＯＰ（シクロオレフィンポリマー）、ポリイミド、ポリカーボネート等から選択された１種以上の樹脂をより好ましく用いることができる。
【００２１】
絶縁性基材の厚さは特に限定されるものではなく、絶縁性基材の材料や、導電性基板に要求される折り曲げの程度等に応じて選択することができる。例えば１２．５μｍ以上１００μｍ以下とすることができる。
【００２２】
なお、絶縁性基材には必要に応じてスルーホール等を形成しておくこともできる。
（第１銅層）
次に、第１銅層について説明する。
【００２３】
第１銅層は、含有する結晶の結晶粒径を１μｍ以上２μｍ以下とすることができる。なお、第１銅層が含有する結晶としては銅結晶が挙げられる。
【００２４】
本実施形態の導電性基板は、図１に示したように、第１銅層１２に加えて、第１銅層１２上に配置した第２銅層１３を有することもできる。そして、本発明の発明者らは、第２銅層１３を設けた場合、導電性基板を折り曲げた際のクラックは、主に第２銅層１３の表面から、第２銅層１３に含まれる結晶粒界を起点として生じることを見出した。
【００２５】
そこで、本実施形態の導電性基板では、第１銅層１２が含有する結晶の結晶粒径を２μｍ以下とすることで、該第１銅層１２上に第２銅層１３を形成した場合、第２銅層１３を均一で大きな結晶粒子から構成され、結晶粒界を抑制しためっき被膜とすることができる。このため、該導電性基板を折り曲げた場合でも第２銅層１３にクラックが生じることを抑制し、耐屈折性を高めることができる。
【００２６】
ただし、第１銅層が含有する結晶の結晶粒径が１μｍ未満の場合、第２銅層に含まれる結晶の粒径が十分に大きくならず、耐屈曲性を十分に高めることができない恐れがある。このため、第１銅層が含有する結晶の結晶粒径は１μｍ以上であることが好ましい。
【００２７】
第１銅層が含有する結晶の結晶粒径の評価方法は特に限定されるものではないが、例えばＸ線回折（ＸＲＤ）法を用いて評価することができる。
【００２８】
具体的にはまず、第１銅層のＸ線回折パターンを測定し、以下に式１として示すＳｃｈｅｒｒｅｒの式により算出することができる。
【００２９】
Ｄ＝（Ｋ・λ）／（β・ｃｏｓθ）・・・（式１）
Ｄ：結晶粒径（Å）
λ：測定Ｘ線波長（Å）
β：回折角の広がり
θ：回折角のブラッグ角
Ｋ：シェラー定数
第１銅層が含有する結晶の結晶粒径は、第１銅層の成膜条件を選択することにより制御することができる。第１銅層は、後述のように例えば乾式めっき法により成膜することができるが、乾式めっき法により第１銅層を成膜する場合、成膜する際の絶縁性基材の温度等を選択することにより制御することができる。
【００３０】
第１銅層の厚さは特に限定されるものではないが、例えば６００Å以上３０００Å以下であることが好ましい。
【００３１】
第１銅層は銅を主成分として含有する層とすることができ、銅から構成された層とすることもできる。なお、主成分とは、質量比で最も多く含有されていることを意味し、特に９９質量％以上含有されていることが好ましい。また、第１銅層が銅から構成された層の場合であっても、例えばターゲット等の製造工程に由来する不可避成分等を含有していても良い。
【００３２】
また、本実施形態の導電性基板は、上述の絶縁性基材、及び第１銅層に加え、必要に応じて各種部材を有することができる。
（第２銅層）
例えば図１に示したように、第１銅層１２上に第２銅層１３を有することができる。
【００３３】
第２銅層の厚さは特に限定されるものではないが、例えば２μｍ以上１０μｍ以下とすることができる。
【００３４】
第２銅層についても銅を主成分として含有する層とすることができ、銅から構成された層とすることもできる。なお、主成分とは、質量比で最も多く含有されていることを意味し、特に９９質量％以上含有されていることが好ましい。また、第２銅層が銅から構成された層の場合であっても、例えばめっき液等の製造工程に由来する不可避成分等を含有していても良い。
【００３５】
第２銅層は、後述のように、例えば湿式めっき法により形成することができる。第２銅層は、第１銅層上に配置されているため、第１銅層が含有する結晶の結晶粒径を所定の範囲とすることで、既述のように第２銅層を粒界が少なく、均一な結晶粒子から構成されるめっき被膜とすることができ、耐屈折性を高めることができる。なお、第２銅層が含有する結晶としては銅結晶が挙げられる。
（金属シード層）
また、本実施形態の導電性基板は、例えば絶縁性基材と、第１銅層との間に金属シード層を有することもできる。金属シード層を設けることにより、絶縁性基材と第１銅層との密着性を高め、第１銅層の耐食性を高めることもできる。
【００３６】
金属シード層の厚さは特に限定されないが、例えば５０Å以上、３００Å以下とすることが好ましい。
【００３７】
金属シード層は例えば、Ｎｉ，Ｚｎ，Ｍｏ，Ｔａ，Ｔｉ，Ｖ，Ｃｒ，Ｆｅ，Ｃｏ，Ｗ，Ｃｕ，Ｓｎ，Ｍｎから選ばれる少なくとも１種以上の金属を含むことが好ましい。
【００３８】
なお、金属シード層は、Ｎｉ，Ｚｎ，Ｍｏ，Ｔａ，Ｔｉ，Ｖ，Ｃｒ，Ｆｅ，Ｃｏ，Ｗ，Ｃｕ，Ｓｎ，Ｍｎから選ばれる少なくとも２種以上の金属を含む金属合金を含むこともできる。この際、Ｎｉ，Ｚｎ，Ｍｏ，Ｔａ，Ｔｉ，Ｖ，Ｃｒ，Ｆｅ，Ｃｏ，Ｗ，Ｃｕ，Ｓｎ，Ｍｎから選ばれる少なくとも２種以上の金属を含む金属合金としては、Ｃｕ−Ｔｉ−Ｆｅ合金や、Ｃｕ−Ｎｉ−Ｆｅ合金、Ｎｉ−Ｃｕ合金、Ｎｉ−Ｚｎ合金、Ｎｉ−Ｔｉ合金、Ｎｉ−Ｗ合金、Ｎｉ−Ｃｒ合金、Ｎｉ−Ｃｕ−Ｃｒ合金を好ましく用いることができる。
【００３９】
なお、本実施形態の導電性基板が金属シード層を有し、第１銅層等がパターニングされている場合には、金属シード層も第１銅層等にあわせてパターニングされていることが好ましい。
（被覆層）
本実施形態の導電性基板は、例えば導電性基板の最表面に位置する第１銅層や、第２銅層の表面を保護するため、第１銅層等の金属層の表面に被覆層等を有することもできる。被覆層の材料としては特に限定されるものではないが、例えば錫等を用いることができる。なお、本実施形態の導電性基板においては、第１銅層や、第２銅層をパターニングして金属配線とすることができ、被覆層を設ける場合、第１銅層等をパターニングしてからその表面に形成、配置することが好ましい。
【００４０】
そして、本実施形態の導電性基板は、例えば第１銅層、場合によってはさらに第２銅層について、所望の金属配線となるようにパターニングすることができる。
【００４１】
形成する金属配線の形状、サイズについては特に限定されるものではなく、用途等に応じて所望の形状、配線ピッチとなるようにパターニングすることができる。
【００４２】
金属配線は上述のように、導電性基板の第１銅層、場合によってはさらに第２銅層をパターニングして形成することができることから、パターニングされた第１銅層（第１銅配線）、場合によってはさらに、パターニングされた第２銅層（第２銅配線）を有することができる。
【００４３】
ところで、既述のように近年、電子機器は、高性能化、薄型化、小型化、軽量化、低コスト化が求められている。このため、電子機器に搭載される電子部品についても同様の要求がなされている。
【００４４】
そして、電子機器に対する上記要求に応えるため、導電性基板については、高密度配線を有することが求められるようになっている。具体的には例えば、導電性基板が有する金属配線について、高密度な部分で配線幅を２５μｍ以下とすることが求められる場合がある。
【００４５】
ところが、配線幅が２５μｍ以下の部分を含む従来の導電性基板を折り曲げると、金属配線に断線等を生じる場合があった。
【００４６】
これに対して、本実施形態の導電性基板については、耐屈折性に優れており、金属配線が高密度配線を有する場合であっても、断線等が生じることを抑制することができる。このため、本実施形態の導電性基板が金属配線を有する場合、本実施形態の耐屈折性の効果を特に発揮できるため、金属配線は、配線幅が２５μｍ以下の部分を含むことが好ましい。導電性基板が有する金属配線の配線幅の下限値は特に限定されるものではなく、製造コスト等を考慮して、例えば１０μｍ以上とすることができる。
【００４７】
ただし、本実施形態の導電性基板は、配線幅が２５μｍ以下の部分を含まない場合でも、耐屈折性の効果を十分に発揮することができるため、金属配線が配線幅２５μｍ以下の部分を含まなくても良い。
【００４８】
以上に説明した本実施形態の導電性基板によれば、第１銅層が含有する結晶の結晶粒径を所定の範囲とすることで、折り曲げた場合でも金属配線に断線が生じることを抑制できる耐屈折性に優れた導電性基板とすることができる。
［導電性基板の製造方法］
次に本実施形態の導電性基板の製造方法の一構成例について説明する。
【００４９】
本実施形態の導電性基板の製造方法は、絶縁性基材の少なくとも一方の面上に、乾式めっき法により第１銅層を形成する第１銅層形成工程を有することができる。そして、第１銅層は、含有する結晶の結晶粒径が１μｍ以上２μｍ以下とすることができる。
【００５０】
以下に本実施形態の導電性基板の製造方法について具体的に説明する。
【００５１】
なお、本実施形態の導電性基板の製造方法により既述の導電性基板を好適に製造することができる。このため、以下に説明する点以外については上述の導電性基板の場合と同様の構成とすることができるため説明を省略する。
（第１銅層形成工程）
第１銅層形成工程に供する絶縁性基材は予め準備しておくことができる。絶縁性基材に好適に用いることができる材料については既述のため、ここでは説明を省略する。絶縁性基材は必要に応じて予め任意のサイズに切断等行っておくこともできる。
【００５２】
そして、第１銅層形成工程では、絶縁性基材の少なくとも一方の面上に、乾式めっき法により第１銅層を形成することができる。
【００５３】
第１銅層形成工程で用いる乾式めっき法としては、特に限定されるものではなく、例えば、スパッタリング法、イオンプレーティング法や蒸着法等を好ましく用いることができる。なお、蒸着法としては真空蒸着法を好ましく用いることができる。第１銅層形成工程で用いる乾式めっき法としては、特に膜厚の制御が容易であることから、スパッタリング法を用いることがより好ましい。
【００５４】
第１銅層形成工程で形成する第１銅層は含有する結晶の結晶粒径を１μｍ以上２μｍ以下とすることができる。第１銅層が含有する結晶の結晶粒径は、第１銅層の成膜条件を選択することにより制御することができる。例えば第１銅層を乾式めっき法により成膜する場合、成膜する際の絶縁性基材の温度等を選択することにより制御することができ、具体的には例えば、成膜する際の絶縁性基材の温度を５０℃以上９０℃以下とすることが好ましい。
【００５５】
また、本実施形態の導電性基板の製造方法は必要に応じて任意の工程を有することができる。
（第２銅層形成工程）
本実施形態の導電性基板の製造方法で作製する導電性基板は、図１を用いて説明したように、第１銅層上に第２銅層を有することもできる。本実施形態の導電性基板が第２銅層を有する場合、本実施形態の導電性基板の製造方法は、第１銅層上に、湿式めっき法により第２銅層を形成する第２銅層形成工程をさらに有することもできる。
【００５６】
第２銅層は例えば湿式めっき法により成膜することができ、湿式めっき法としては電気めっき法を好ましく用いることができる。
【００５７】
第２銅層を湿式めっき法により成膜する場合、その成膜条件は特に限定されるものではなく、常法による諸条件を採用すればよい。例えば、銅めっき液を入れためっき槽に第１銅層を形成した絶縁性基材を供給し、電流密度や、基材の搬送速度を制御することによって、第２銅層を形成できる。
（金属シード層形成工程）
また、本実施形態の導電性基板の製造方法で作製する導電性基板は、例えば絶縁性基材と、第１銅層との間に金属シード層を有することもできる。本実施形態の導電性基板が金属シード層を有する場合、本実施形態の導電性基板の製造方法は、絶縁性基材の第１銅層を形成する面上に金属シード層を形成する金属シード層形成工程を有することもできる。
【００５８】
金属シード層形成工程において、金属シード層の成膜方法は特に限定されるものではないが、乾式めっき法により成膜することが好ましい。乾式めっき法としては例えばスパッタリング法、イオンプレーティング法や蒸着法等を好ましく用いることができる。金属シード層を乾式めっき法により成膜する場合、膜厚の制御が容易であることから、スパッタリング法を用いることがより好ましい。
【００５９】
金属シード層形成工程を実施する場合、第１銅層形成工程は、金属シード層形成工程の後に実施することができる。
（被覆層形成工程）
また、本実施形態の導電性基板の製造方法で製造する導電性基板は、導電性基板の最表面に位置する第１銅層や、第２銅層の表面を被覆する被覆層を有することもできる。本実施形態の導電性基板が被覆層を有する場合、本実施形態の導電性基板の製造方法は被覆層を形成する被覆層形成工程等を有することもできる。なお、被覆層はパターニングされた第１銅層等の表面に設けられていることが好ましいことから、後述する金属配線を形成してから、被覆層形成工程を実施することが好ましい。
【００６０】
被覆層形成工程の具体的な条件は特に限定されないが、例えば無電解めっき法により第１銅層や、第２銅層等の金属層の表面を被覆する被覆層を形成できる。なお、被覆層は、第１銅層等の金属層の表面にのみ配置されていることが好ましく、絶縁性基材の露出した面には配置されていないことが好ましい。
【００６１】
既述のように被覆層の材料としては錫等を用いることができる。
（金属配線について）
ここで、本実施形態の導電性基板は、第１銅層、場合によってはさらに第２銅層をパターニングした金属配線を有する導電性基板とすることができる。
【００６２】
このように例えば第１銅層、場合によってはさらに第２銅層をパターニングして金属配線とする場合、金属配線はサブトラクティブ法や、セミアディティブ法により形成することができる。そこで、以下に金属配線の形成方法の構成例について説明する。
（１）第１構成例
金属配線を有する導電性基板とする場合の第１構成例について説明する。
【００６３】
第１構成例ではサブトラクティブ法を用いて金属配線を形成することができ、第１構成例の場合、本実施形態の導電性基板の製造方法は、さらに第１銅層等の銅層をエッチングによりパターニングするパターニング工程を有することができる。パターニング工程は、例えば既述の第１銅層形成工程の後に実施できる。なお、第２銅層も設ける場合には、パターニング工程は、第２銅層形成工程の後に実施できる。
【００６４】
パターニング工程は以下のステップを有することができる。
【００６５】
銅層上に、形成する金属配線に対応した形状を有するレジストを形成するレジスト配置ステップ。  
レジストを用いて金属層をパターニングし、金属配線を形成する金属配線形成ステップ。  
レジストを除去するレジスト除去ステップ。
【００６６】
以下、各ステップについて、図２（Ａ）〜図２（Ｃ）を用いて説明する。図２（Ａ）〜図２（Ｃ）は、絶縁性基材１１の主表面１１ａと垂直な面における断面図を示している。
【００６７】
レジスト配置ステップでは、図２（Ａ）に示すように、銅層１４上にレジスト２１を形成することができる。なお、銅層１４は、第１銅層１２から構成することもできるが、図２（Ａ）に示したように、第１銅層１２上に第２銅層１３が配置された構成を有することもできる。
（レジスト配置ステップ）
レジスト２１は、例えば以下の手順により形成できる。
【００６８】
まず、銅層１４の絶縁性基材１１と対向する面とは反対の面上に、感光性のレジストを塗布、あるいは貼付する。
【００６９】
次いで、レジストが、形成する金属配線に対応した形状となるようにフォトリソグラフィ法により加工する。そして、感光し、不要部を除去することで形成する金属配線に対応した形状を有するレジスト２１を形成することができる。
（金属配線形成ステップ）
レジスト配置ステップの後、レジスト２１上からエッチング液を供給することで、金属配線形成ステップを実施できる。金属配線形成ステップでは、図２（Ｂ）に示したように、レジスト２１を用いて銅層１４をエッチングによりパターニングし、所望の形状を有する金属配線２４を形成することができる。
【００７０】
銅層１４が図２（Ａ）に示したように第１銅層１２と、第２銅層１３とを有していた場合には、金属配線（銅配線）２４は、パターニングされた第１銅層２２と、パターニングされた第２銅層２３とを有することができる。また、銅層１４が、第１銅層１２から構成されていた場合には、金属配線２４は、パターニングされた第１銅層から構成されることになる。
【００７１】
この際、用いるエッチング液としては特に限定されるものではなく、銅層のエッチングに通常用いられるエッチング液を用いることができる。
【００７２】
なお、絶縁性基材１１と、第１銅層１２との間に金属シード層を設けていた場合には、金属シード層についてもパターニングを行うことができる。銅層と、金属シード層とで、異なるエッチング液を用いる必要がある場合には、銅層をパターニング後、金属シード層用のエッチング液を用いて金属シード層をパターニングできる。また、銅層と、金属シード層とで同じエッチング液を用いることができる場合には、銅層のパターニング後、連続して金属シード層をパターニングできる。
（レジスト除去ステップ）
その後、レジスト除去ステップを実施できる。レジスト除去ステップでは、図２（Ｃ）に示すように、金属配線２４上に残ったレジスト２１を除去することで、絶縁性基材１１と、絶縁性基材１１上に配置された金属配線２４とを備えた導電性基板を得ることができる。
【００７３】
ここでは、絶縁性基材１１の一方の面上にのみ銅層を設けた導電性基板の場合を例に説明したが、絶縁性基材１１の一方の面、及び他方の面上に銅層を設けた導電性基板の場合には、他方の面上に配置した銅層についても同様にしてパターニング工程を実施することができる。
（２）第２構成例
次に、金属配線を有する導電性基板とする場合の第２構成例について説明する。
【００７４】
第２構成例ではセミアディティブ法を用いて金属配線を形成することができる。第２構成例の場合、第１銅層形成工程の後、第１銅層上に、形成する金属配線に対応した形状の開口部を有するレジストを形成するレジスト配置工程を有することができる。そして、既述の第２銅層形成工程は、レジスト配置工程後に実施することができ、レジストが有する開口部内に第２銅層を形成する工程とすることができる。
【００７５】
さらに、第２銅層形成工程の後は、レジスト、及び第１銅層のレジストで覆われていた部分を除去するレジスト、第１銅層除去工程を実施することができる。
【００７６】
以下、各工程について、図３（Ａ）〜図３（Ｃ）を用いて説明する。図３（Ａ）〜図３（Ｃ）は、絶縁性基材１１の主表面１１ａと垂直な面における断面図を示している。
（２−１）レジスト配置工程
レジスト配置工程は、第１銅層形成工程の後に実施することができ、レジスト配置工程では、図３（Ａ）に示すように、第１銅層１２上に開口部３１１を有するレジスト３１を形成することができる。
【００７７】
レジスト３１は、例えば以下の手順により形成できる。
【００７８】
まず、第１銅層１２の絶縁性基材１１と対向する面とは反対の面上に、感光性のレジストを塗布、あるいは貼付する。
【００７９】
次いで、レジストに形成する開口部が、形成する金属配線に対応した形状となるようにフォトリソグラフィ法により加工する。そして、感光し、不要部を除去することで、形成する金属配線に対応した形状の開口部３１１を有するレジスト３１を形成することができる。
【００８０】
レジスト３１の厚さは特に限定されないが、形成する第２銅層３３に対応した厚さを有することが好ましい。具体的には、例えばレジスト３１の厚さは、形成する第２銅層３３の厚さ（高さ）よりも厚いことが好ましい。
（２−２）第２銅層形成工程
レジスト配置工程の後、既述の第２銅層形成工程を実施することができる。第２銅層形成工程は、既述のように第１銅層上に、湿式めっき法により第２銅層を形成する工程とすることができる。
【００８１】
具体的には、図３（Ｂ）に示したように、湿式めっき法により、レジスト３１の開口部３１１内に第２銅層３３を形成することができる。この際、湿式めっき法として電解めっき法を用いる場合、第１銅層１２を給電層として用いることができる。
（レジスト、第１銅層除去工程）
その後、レジスト３１の除去、及び第１銅層１２のレジスト３１で覆われていた部分の除去を実施できる。なお、第１銅層１２のレジスト３１で覆われていた部分とは、レジスト３１を除去した際に第２銅層３３により覆われておらず、露出した部分ともいえる。
【００８２】
なお、レジストの除去と、第１銅層１２のレジストで覆われていた部分の除去は別に行うことができ、例えばレジストを除去した後、第１銅層１２のレジストで覆われていた部分をエッチング等により除去できる。
【００８３】
これにより、図３（Ｃ）に示すように、絶縁性基材１１と、絶縁性基材１１上に、パターニングされた第１銅層３２、及びパターニングされた第２銅層３３を有する金属配線３４とを備えた導電性基板、すなわち配線基板を得ることができる。
【００８４】
なお、絶縁性基材１１と第１銅層１２との間に金属シード層を形成した場合には、第１銅層のレジストで覆われていた部分を除去することで、金属シード層のうち、パターニングされた第１銅層３２、及びパターニングされた第２銅層３３で覆われていない部分が露出する。このため、金属シード層のうち、パターニングされた第１銅層３２、及びパターニングされた第２銅層により覆われておらず露出した部分についてもエッチングにより除去することもできる。
【００８５】
ここまで、金属配線の形成方法について、第１の構成例、第２の構成例を示して説明したが、係る形態に限定されるものではない。また、金属配線を形成する際には、第１の構成例、第２の構成例、いずれも取り得ることができるが、第２の構成例で示したセミアディティブ法で形成した金属配線は、特に直線性に優れ、かつ形成する金属配線の長さ方向と垂直な面での断面形状の矩形性が高く、アスペクト比も容易に調整できる。特に近年は微細な金属配線が求められているところ、特に第２の構成例で示した方法によれば容易に、微細な金属配線を形成することができる。このため、特に高密度な金属配線を製造することが求められる場合には、第２の構成例で示した金属配線の形成方法を用いることが好ましい。
【００８６】
以上に説明した本実施形態の導電性基板の製造方法によれば、第１銅層が含有する結晶の結晶粒径を所定の範囲としているため、折り曲げた場合でも金属配線に断線が生じることを抑制できる耐屈折性に優れた導電性基板を得ることができる。
【実施例】
【００８７】
以下に具体的な実施例、比較例を挙げて説明するが、本発明はこれらの実施例に限定されるものではない。
［実施例１］
まず、絶縁性基材として、厚さが３５μｍの矩形形状のポリイミドフィルム（宇部興産社製  商品名：Ｕｐｉｌｅｘ−３５ＳＧＡＶ１）を用意し、以下の手順により導電性基板を製造した。
（金属シード層形成工程）
絶縁性基材の一方の面上に、金属シード層として、厚さが２５０ÅのＮｉ−Ｃｒ合金層を成膜した。
【００８８】
具体的には、マグネトロンスパッタリング装置内にポリイミドフィルムをセットし、Ｃｒ（クロム）を全量に対して２０質量％含有し、残部がＮｉ（ニッケル）である、ニッケル−クロム合金ターゲットを用い、真空雰囲気下、Ｎｉ−Ｃｒ合金層を成膜した。
（第１銅層形成工程）
次いで、金属シード層上に、厚さ３０００Åの第１銅層を形成した。なお、金属シード層を成膜したマグネトロンスパッタリング装置には銅ターゲットをセットしておき、金属シード層の成膜後、チャンバーを開けることなく、連続して第１銅層を成膜した。
【００８９】
第１銅層形成工程は、絶縁性基材の、第１銅層を形成する面とは反対側の面をキャンロールと呼ばれる冷却ローラーに接触させながら実施した。すなわち、第１銅層を形成している間、絶縁性基材の、第１銅層を形成する面とは反対側の面を、キャンロールと接触させ、継続的に冷却を行った。
【００９０】
なお、キャンロールの冷却温度は７５℃としており、絶縁性基材は同じ温度に保たれていることになる。
【００９１】
得られた第１銅層について、Ｘ線回折（ＸＲＤ）法を用いて、含有する結晶の結晶粒径を評価したところ、１．６５μｍであることが確認できた。
【００９２】
Ｘ線回折（ＸＲＤ）法により結晶粒径を評価するに当たっては、Ｘ線源としてＣｕＫαを用い、ステップスキャンにより測定した第１銅層のＸ線回折パターンを用いた。そして、得られた第１銅層のＫα１ピークを用いて、Ｓｃｈｅｒｒｅｒの式から結晶粒径（結晶子径）を算出した。
【００９３】
次いで、セミアディティブ法を用い、以下の手順により、金属配線を有する導電性基板とした。
（レジスト配置工程）
まず、第１銅層表面にドライフィルムレジスト（日立化成製  商品名：ＲＹ−３３１５ＥＥ）をラミネートした。次いで、ドライフィルムレジストへ形成する金属配線のパターンを露光し、０．８質量％の炭酸ナトリウム水溶液にドライフィルムレジストを接触させた。これにより形成する金属配線に対応する形状の開口部を有するレジストを形成した。なお、レジストには、絶縁性基材の一辺と平行で、かつ互いに平行な、配線幅が２０μｍ、配線間の距離が２０μｍの複数の直線状の金属配線のパターンが形成できるように開口部を形成した。
（第２銅層形成工程）
次に硫酸銅めっき浴で銅めっきを行い、レジストに形成された開口部に厚さ８μｍの第２銅層を形成した。なお、第２銅層は、第１銅層上に形成されることになる。
（レジスト、第１銅層除去工程）
そして、２．０質量％の水酸化ナトリウム水溶液にドライフィルムを接触させることでレジストを剥離、除去した。
【００９４】
次に、主成分が硫酸及び過酸化水素からなるソフトエッチング液（ＣＰＥ−８００、三菱ガス化学製）を用いて、第２銅層に覆われていない、露出した第１銅層を除去した。
【００９５】
さらに、上記露出した第１銅層を除去することで、第１銅層、及び第２銅層に覆われておらず、露出した金属シード層を、ニッケルクロム選択エッチング液（ＦＬＩＣＫＥＲ−ＹＬ、日本化学産業製）を用いて除去した。
（被覆層形成工程）
得られた金属配線の表面に無電解めっき法により錫めっきを施し、被覆層を形成し、導電性基板を得た。
【００９６】
以上に説明した手順により得られた導電性基板の耐屈折性を、ＪＩＳ  Ｐ  ８１１５で規格されたＭＩＴ耐折度試験の方法により評価した。
【００９７】
評価の条件としては、折り曲げ角度＋／−９０°、折り曲げ速度５０ｒｐｍ、荷重２００ｇｆとして実施した。また、折り曲げは、折り曲げ線と、形成した直線状の金属配線とが直交するように行っており、金属配線に断線が確認されるまでの折り曲げ回数をカウントした。
【００９８】
その結果、導電性基板が有する金属配線が断線するまでの折り曲げ回数が１３３回と高い耐屈折性を有することが確認された。
［比較例１］
実施例１の第１銅層形成工程において、キャンロールの冷却温度を４０℃にした点以外は、実施例１と同様にして導電性基板の作製、評価を行った。
【００９９】
第１銅層形成工程後に、実施例１と同様にしてＸ線回折（ＸＲＤ）法を用いて、含有する結晶の結晶粒径を評価したところ、第１銅層が含有する結晶の結晶粒径が２．３４μｍであることが確認できた。
【０１００】
また、作製した導電性基板について、実施例１と同様にしてＭＩＴ耐折度試験を実施したところ、導電性基板が有する金属配線が断線するまでの折り曲げ回数は８７回であった。
【０１０１】
以上のように、比較例１で作製した導電性基板は、ＭＩＴ耐折度試験の結果、導電性基板が有する金属配線が断線するまでの折り曲げ回数は８７回と、実施例の１３３回に比べて、約３５％も耐屈折性が低下することが確認された。
【０１０２】
これは、比較例１では、第１銅層が含有する結晶の結晶粒径が２μｍより大きく、粒界が少ないため、該第１銅層上に第２銅層を形成した場合に、第２銅層のめっき被膜が不均一となり、耐屈折性が低下したためと考えられる。
【符号の説明】
【０１０３】
１０              導電性基板
１１              絶縁性基材
１２、２２、３２  第１銅層
１３、２３、３３  第２銅層
【図１】
2017188565.tif 000003
【図２】
2017188565.tif 000004
【図３】
2017188565.tif 000005